(57)【要約】【課題】本発明は、微小着色パターン欠陥の修正に必要な特性をバランスよく具備する微小着色パターン欠陥の修正用着色感光性組成物であって、ポリマーを含有しない修正用着色感光性組成物を提供することを目的とする。【解決手段】基板上に着色層が形成されたカラーフィルター基板の微小着色パターン欠陥を修正するために用いる着色感光性組成物にポリマーを含有させず、少なくとも、顔料と、有機溶剤と、多官能性アクリレートモノマーを含有させ、さらに、該多官能性アクリレートモノマーにはソフトセグメントを有するモノマーを含有させる。【選択図】図７
2008151875.tif 000002
【特許請求の範囲】
【請求項１】
基板上に着色層が形成されたカラーフィルター基板の微小着色パターン欠陥を修正するために用いる着色感光性組成物であって、
ポリマーを含有せず、
少なくとも、顔料と、有機溶剤と、多官能性アクリレートモノマーと、を含有し、
前記多官能性アクリレートモノマーがソフトセグメントを有するモノマーを含有することを特徴とするカラーフィルター欠陥修正用着色感光性組成物。
【請求項２】
請求項１に記載のカラーフィルター欠陥修正用着色感光性組成物において、
前記ソフトセグメントを有するモノマーの代表的な構造式は下記式（１）または（２）であることを特徴とするカラーフィルター欠陥修正用着色感光性組成物。
【化１】
2008151875.tif 000009
（式（１）において、Ｒはエチレンオキサイドまたはプロピレンオキサイドの付加物である。また、ｌと、ｍと、ｎと、ｏと、を合計した値は３から３０である。）
【化２】
2008151875.tif 000010
（式（２）において、Ｒはエチレンオキサイドまたはプロピレンオキサイドの付加物である。また、ｍと、ｎと、ｏと、を合計した値は３から３０である。）
【請求項３】
請求項１または２に記載のカラーフィルター欠陥修正用着色感光性組成物において、
前記多官能性アクリレートモノマーのアクリレートの官能基数は３または４であり、
エチレンオキサイドまたはプロピレピリンオキサイドの付加物の数が３から３０であることを特徴とするカラーフィルター欠陥修正用着色感光性組成物。
【請求項４】
請求項１乃至３のいずれかに記載のカラーフィルター欠陥修正用着色感光性組成物において、
前記多官能性アクリレートモノマーに含有されるソフトセグメントを有するモノマーの
前記多官能性アクリレートモノマー全体に占める割合が、２５から１００重量パーセントであることを特徴とするカラーフィルター欠陥修正用着色感光性組成物。
【請求項５】
請求項１乃至４のいずれかに記載のカラーフィルター欠陥修正用着色感光性組成物を用いて修正されたカラーフィルター。
【発明の詳細な説明】
【技術分野】
【０００１】
本発明は、液晶表示装置等に用いるカラーフィルターの微小着色パターン上の欠陥を修正するための修正用着色感光性組成物に関する。
【背景技術】
【０００２】
液晶表示装置のように光源が発光する光がカラーでない装置においてカラー表示をするためには、カラーフィルターが使用される。近年、液晶表示装置の大画面化に伴い、カラーフィルターも大型化している。単位面積当たりにおける着色パターン欠陥の発生率が一定であるとすると、カラーフィルターが大型化すると、一枚のカラーフィルターにおいて欠陥の発生する確率が高くなる。カラーフィルター単位での欠陥発生確率が低い場合には、欠陥カラーフィルターを修正しないで破棄してしまう方法も考えられが、欠陥発生確率がある程度以上になると、欠陥を修正して、歩留まりを向上させることが必要となる。
【０００３】
カラーフィルターの微小着色パターン上の欠陥部分を、修正する方法としては、欠陥箇所を検査装置で検出した後で、欠陥箇所にレーザを照射して、欠陥部分の着色感光性組成物を焼失除去して、ガラス基板を露出させ、露出したガラス面に、塗布針で修正用の着色感光性組成物を部分的に塗布する方法がある。図に基づいて説明する。
【０００４】
図１はカラーフィルターの微小着色パターンを示す説明図である。図１において、１００は微小着色パターンの一部である。１０１は微小着色パターンを構成する着色部である。また、１０２はブラックマトリックスである。カラーフィルターには、赤色、緑色及び青色の着色部１０１がガラス基板上に格子状に形成・設置されている。
【０００５】
図２はカラーフィルターの不良微小着色パターンの例を示す説明図である。図２において、２０１は着色部に存在する欠陥部である。欠陥部が発見された場合には、欠陥部２０１にレーザを照射して欠陥部とその周囲の着色層を焼失して消去する。
【０００６】
図３は図２に示された欠陥部をレーザでカットした後の様子を示す説明図である。図３において、３０１はレーザで欠陥部とその周囲の着色層を焼失して消去しガラス基板が露出している部分である。
【０００７】
図４はレーザで欠陥部とその周囲の着色層を焼失して消去しガラス基板が露出している部分３０１に修正用着色感光性組成物を塗布した後の修正部分を示す説明図である。
【０００８】
図６は塗布針と塗布針の先端にカラーフィルター欠陥修正用着色感光性組成物が塗布された様子を示す説明図である。図６において、６０１は塗布針であり、６０２は塗布針６０１の先端部分に付着した状態のカラーフィルター欠陥修正用着色感光性組成物である。
【０００９】
図７は、塗布針によって、カラーフィルターの着色部１０１の欠陥部にレーザを照射して、欠陥部の着色層を焼失することにより露出したガラス基板面にカラーフィルター欠陥修正用着色感光性組成物６０２を塗布している様子を示す説明図である。
【００１０】
図８は微小着色パターン上の欠陥部分を確認しながら、図３に示されているレーザでカットされた該露出部分３０１に塗布針を用いて欠陥部の周囲と同色のカラーフィルター欠陥修正用着色感光性組成物を塗ることにより、欠陥部を修正している様子を示す説明図である。
図８において、６０１は塗布針であり、８０１はカラーフィルター基板であり、８０２はカラーフィルター基板を保持するステージであり、８０３は着色感光性組成物を欠陥部に塗布するためにステージを上下に移動する方向を示す矢印である。
【００１１】
カラーフィルター欠陥修正用の着色感光性組成物はレーザでカットされた露出部分３０１に塗布針６０１を用いて欠陥部の周囲と同色のカラーフィルター欠陥修正用着色感光性組成物を塗るものであり、このような修正工程に使用するための着色感光性組成物は、カラーフィルターを製造するのに使用した着色感光性組成物の有する特性とは異なる、修正に適した特性が必要である。
【００１２】
先ず、着色感光性組成物を塗布針へ付着させるために、塗布針への付着性が必要である。
【００１３】
付着性について図６を参照して説明する。
【００１４】
塗布針への付着性とは、塗布針６０１の先端部分にカラーフィルター欠陥修正用着色感光性組成物を付着したときに、カラーフィルター欠陥修正用着色感光性組成物が塗布針６０１の先端部分に適度な量で付着し易いという性質である。
【００１５】
次に、塗布針からの剥離性について説明する。着色感光性組成物は着色感光性組成物を塗布針に付着してから、修正箇所に着色感光性組成物を塗布するまでの時間、乾燥しないで、液体状態を維持する必要がある。しかし、着色感光性組成物を塗布針からガラス面に塗るときには、着色感光性組成物が塗布針からガラス面に移動することが必要であり、今度は塗布針への付着性とは反対に塗布針からの剥離性が必要である。図７を参照して説明する。
【００１６】
塗布針からの剥離性とは塗布針６０１の先端部分に付着したカラーフィルター欠陥修正用着色感光性組成物が露出したガラス基板面に接触した後は、カラーフィルター欠陥修正用着色感光性組成物は塗布針６０１の先端部分から剥離して、ガラス基板面に適量が移動し易いという性質である。
【００１７】
さらに、ガラス面に塗布された後は、塗布された着色感光性組成物は、適切な範囲内に、均一な厚みをもって広がることを可能とする適度な流動性も具備することが必要である。
【００１８】
また、ガラス面に塗布された後に求められる特性として、新たに着色感光性組成物が塗られた部分と、その周囲の正常な部分との馴染みが良いという濡れ性も必要である。図を参照して説明する。
【００１９】
図４はレーザで欠陥部の着色層を焼失することによりガラス基板が露出した部分３０１に修正用着色感光性組成物を塗布した後の修正部分の様子を示す説明図である。
図４において、４０１は修正用着色感光性組成物が塗布された後の修正完了部分である。
修正完了部分４０１は、その周囲と馴染んでいる必要がある。
【００２０】
なお、以下の説明においては、修正用着色感光性組成物に求められるこれらの付着性、剥離性、流動性、濡れ性を総合してペースティング性という。
【００２１】
特許文献１及び特許文献２において、このような修正用着色感光性組成物に求められる特性に関して説明されており、修正用着色感光性組成物に求められる特性を有する補修液が開示されている。
【特許文献１】特開平４―４３３０２
【特許文献２】特開平１１―１４２６３５
【特許文献３】特開２００４―６７７７７
【発明の開示】
【発明が解決しようとする課題】
【００２２】
開示されている補修液のうちには粘度調整用のポリマーが含まれているものがあった。しかし、着色感光性組成物に該ポリマーが含有されていると、液体である着色感光性組成物の表面が膜を形成し易くなり、着色感光性組成物をガラス基板へ塗布しにくくなるという問題があった。
【００２３】
この成膜化の問題を解決するためには、特許文献１のように、修正用の着色感光性組成物にバインダー樹脂を含有させるとともに、成膜化を防ぐために、乾燥抑止剤を添加する方法もある。
【００２４】
発明者は、修正用着色感光性組成物の成分の簡素化を目的として、修正用着色感光性組成物の成分からバインダー樹脂を除外することを検討した。修正用着色感光性組成物からバインダー樹脂を除外できれば、バインダー樹脂による成膜化が促進されず、ペースティング性が良くなると考えたからである。
【００２５】
そこで、バインダー樹脂としてのポリマーを含有しない種々の修正用着色感光性組成物を評価・検討した。修正用着色感光性組成物の組成からバインダー剤としてのポリマーを除くと、リペアを実施する際のインクの形状は保持されるが、硬化後に補修部分にクラックが発生するという問題が生じた。図に基づいて説明する。
【００２６】
図５は発生したクラックの概略を示す説明用断面図である。図５において、５０１は発生したクラックである。また５０２はこの場合に使用した修正用着色感光性組成物である。また５０３は剥離である。
【００２７】
発明者は、鋭意検討の結果、この問題を解決するために、修正用着色感光性組成物として使用するモノマーのタイプを従来のものとは異なる、モノマーの分子内に、架橋時の応力を緩和すると考えられるソフトセグメント分子骨格を有するモノマーを使用して評価・検討した。その結果、修正用着色感光性組成物として使用するモノマーとして、モノマーの分子内に架橋時の応力を緩和することのできるソフトセグメント分子骨格を有するモノマーを使用すれば、硬化後にクラックは発生しないことを確認できた。
【００２８】
そこで、本発明は、バインダー剤としてのポリマーを含有しない組成物であって、微小着色パターン欠陥の修正に必要な特性をバランスよく具備する微小着色パターン欠陥の修正用着色感光性組成物を提供することを目的とする。
【課題を解決するための手段】
【００２９】
請求項１に記載の発明は基板上に着色層が形成されたカラーフィルター基板の微小着色パターン欠陥を修正するための着色感光性組成物であって、
ポリマーを含有せず、
少なくとも、顔料と、有機溶剤と、多官能性アクリレートモノマーと、を含有し、
前記多官能性アクリレートモノマーがソフトセグメントを有するモノマーを含有することを特徴とする。
【００３０】
収縮応力による弊害を考慮して、着色感光性組成物として使用するモノマーにはソフトセグメントを有する多官能性アクリレートモノマーを用いたものである。
【００３１】
請求項２に記載の発明は請求項１に記載のカラーフィルター欠陥修正用着色感光性組成物に係り、
前記ソフトセグメントを有するモノマーの代表的な構造式は下記式（１）または（２）であることを特徴とする。
【００３２】
【化３】
2008151875.tif 000003
（式（１）において、Ｒはエチレンオキサイドまたはプロピレンオキサイドの付加を表す。また、ｌと、ｍと、ｎと、ｏと、を加算した値は３から３０である。）
【００３３】
【化４】
2008151875.tif 000004
（式（２）において、Ｒはエチレンオキサイドまたはプロピレンオキサイドの付加を表す。また、ｍと、ｎと、ｏと、を加算した値は３から３０である。）
なお、式（１）と式（２）に示される代表的な構造式のうち、下記式（３）の部分がソフトセグメントを構成している。
【００３４】
【化５】
2008151875.tif 000005
【００３５】
請求項３に記載の発明は請求項１または２に記載のカラーフィルター欠陥修正用着色感光性組成物に係り、
前記多官能性アクリレートモノマーのアクリレートの官能基数は３または４であり、
エチレンオキサイドまたはプロピレピリンオキサイドの付加物の数が３から３０であることを特徴とする。
【００３６】
請求項４に記載の発明は請求項１乃至３のいずれかに記載のカラーフィルター欠陥修正用着色感光性組成物に係り、
前記多官能性アクリレートモノマーに含有されるソフトセグメントを有するモノマーが
前記多官能性アクリレートモノマー全体に占める割合が、２５から１００重量パーセントであることを特徴とする。
【００３７】
請求項５に記載の発明はカラーフィルターであって、
前記カラーフィルターは請求項１乃至４のいずれかに記載のカラーフィルター欠陥修正用着色感光性組成物を用いて修正されたことを特徴とする。
【発明の効果】
【００３８】
従来のカラーフィルター欠陥修正用着色感光性組成物は、粘度を調整するためにポリマーを含有し、また、ポリマーを含有することにより発生する成膜化を防止するために、乾燥抑止剤を同時に含有していた。
【００３９】
しかしながら、本発明によれば、バインダーとしてのポリマーを含有しないカラーフィルター欠陥修正用着色感光性組成物を用いて、カラーフィルターの欠陥部分を修正しても、修正した部分にクラックが発生することを防止することができた。その結果として、ポリマーを含有させる必要がなくなり、製造コストの低減が可能となった。
【発明を実施するための最良の形態】
【００４０】
以下、本発明に係る実施の形態について、詳細に説明する。
図１乃至８に示されているカラーフィルターの微小着色パターン、塗布針等を使用して、種々の組成を有するカラーフィルター欠陥修正用着色感光性組成物について、要求されるペースティング性を評価した。
【００４１】
最初に、比較・検討結果について触れる前に、本発明に係るカラーフィルター欠陥修正用着色感光性組成物（以下「本組成物」ともいう）の成分と、製法について説明する。
【００４２】
本組成物は主成分として、カラーフィルターの三原色を着色するために使用する例えば赤、緑、青、の着色顔料、ソフトセグメントを有する多官能性アクリレートモノマー、重合開始剤、界面活性剤そして、溶媒を含有する。
【００４３】
また、本組成物は、着色顔料、ソフトセグメントを有する多官能性アクリレートモノマー、重合開始剤、界面活性剤を溶媒に加えて攪拌し溶解して製造する。
【実施例１】
【００４４】
以下、具体的な実施例、比較例について説明する。
下記の表１は、本組成物の組成を変化させた実施例Ｂ乃至Ｅと本組成物の組成とは異なる組成を有する着色感光性組成物についての比較例ＡとＦについて、各組成とペースティング性に関する評価結果をまとめたものである。
本実施例１の表１の実施例、比較例に係るＡ乃至Ｆの組成物は、赤の顔料分散液（大日本インキ化学工業社  製品名ＥＸＣＥＤＩＣ  ＲＥＤ  ＬＣ−Ｉ−０７５９）、または、緑の顔料分散液（大日本インキ化学工業社  製品名ＥＸＣＥＤＩＣ  ＧＲＥＥＮ  ＬＣ−Ｉ−０９０５）、または、青の顔料分散液（大日本インキ化学工業社  製品名ＥＸＣＥＤＩＣ  ＢＬＵＥ  ＬＣ−Ｉ−０５６６）のうちいずれかの顔料分散液（顔料分散液は、原液を２倍に濃縮したものを使用している）と、モノマー（ＤＰＨＡ  日本化薬社  製品名  ＫＡＹＡＲＡＤ  ＤＰＨＡ）と、ソフトセグメントを有するタイプのモノマー（ＡＫＺＯ  ＮＯＢＥＬ社  製品名  ＡＣＴＩＬＡＮＥ  ４４０）と、ポリマー（アクリル系バインダー樹脂  大日本インキ化学工業社  製品名ＥＸＣＥＤＩＣ  ＢＩＮＤＥＲ  ０４６５）と、重合開始剤（アミノアルキルフェノン系  ＣＩＢＡ  Ｓｐｅｃｉａｌｔｙ  Ｃｈｅｍｉｃａｌ社  ＩＲＧＡＣＵＲＥ  ３６９）と、界面活性剤（フッ素系  大日本インキ化学工業社  製品名Ｍｅｇａｆａｃｅ  Ｒ−０８）と、を夫々表１に記載されている重量％づつ、溶剤（ＰＭＡ  協和発酵ケミカル社  製品名ＰＭＡ）に加えて、攪拌し、溶解させて、製造した。ただし、これらの製品名は例示であり、本発明の範囲を制限するものではない。
【００４５】
【表１】
2008151875.tif 000006
表１において、モノマーのＤＰＨＡ（日本化薬株式会社製、製品名：ＫＡＹＡＲＡＤ
ＤＰＨＡ）の構造式は下式（４）であり、ソフトセグメントは含有していない。
【００４６】
【化６】
2008151875.tif 000007
【００４７】
比較例Ａは赤の顔料分散液の重量％が６０％で、モノマーとしてはＤＰＨＡを３３重量％含有するが、ソフトセグメントを有するモノマーは含有せず、重合開始剤を、１重量％含有し、界面活性剤を０．５重量％含有し、溶剤を５．５重量％含有するものであって、本組成物の組成とは異なる組成を有する着色感光性組成物に関しての評価である。なお、ポリマーにはアクリル系バインダー樹脂を、重合開始剤にはアミノアルキルフェノン系を、界面活性剤にはフッ素系を、溶媒にはＰＭＡを使用した。以下の実施例において、重合開始剤と、界面活性剤と、溶剤と、について同じ条件であるので説明は省略する。
【００４８】
比較例Ａの評価の結果は硬化後のクラックが発生し、ペースティング性も満足できるものではなかった。理由としては、バインダー剤としてのポリマーが含有されておらず、また、モノマーもソフトセグメントを有するモノマーは含有していないことによって、クラックが発生したものと考えられる。
【００４９】
図９は比較例Ａに使用した着色感光性組成物を塗布し、硬化した後の状況を示す図である。
図９において、９０２の丸い部分の内側が比較例Ａに使用した着色感光性組成物が塗布された領域であり、９０１が発生したクラックである。
【００５０】
図１０は実施例Ｂ乃至Ｅに使用した着色感光性組成物を塗布し、硬化した後の状況を示す図である。
【００５１】
実施例Ｂは緑の顔料分散液の重量％が６０％で、モノマーとしてはＤＰＨＡを２５重量％含有し、ソフトセグメントを有するモノマーを８重量％含有するものに関しての評価である。
【００５２】
実施例Ｂの評価の結果は硬化後のクラックは発生せず、ペースティング性も満足できるものであった。クラックが発生しなかった理由は、バインダー剤としてのポリマーは含有されていないが、モノマーにはＤＰＨＡを２５重量％含有するとともに、ソフトセグメントを有するモノマーも８重量％含有していることによって、ソフトセグメントの分子骨格が架橋時の応力を緩和し、クラックが発生しなかったものと考えられる。
【００５３】
また、ペースティング性が良好である理由は、ポリマーを含有しないために、ポリーマーを含有することによって、組成物の表面に膜が形成されることもなく、ペースティング性が阻害されなかったものと考えられる。
【００５４】
実施例Ｃは青の顔料分散液の重量％が６０％で、モノマーとしてはＤＰＨＡを１７重量％含有し、ソフトセグメントを有するモノマーを１６重量％含有するものに関しての評価である。
【００５５】
実施例Ｃの評価の結果も硬化後のクラックは発生せず、ペースティング性も満足できるものであった。理由としては、実施例Ｂの場合と同様に、バインダー剤としてのポリマーは含有されていないが、モノマーにはＤＰＨＡを１７重量％含有するとともに、ソフトセグメントを有するモノマーも１６重量％含有していることによって、クラックが発生せず、ペースティング性も阻害されなかったものと考えられる。
【００５６】
実施例Ｄは赤の顔料分散液の重量％が６０％で、モノマーとしてはＤＰＨＡを１１重量％含有し、ソフトセグメントを有するモノマーを２２重量％含有するものに関しての評価である。
【００５７】
実施例Ｄの評価の結果も硬化後のクラックは発生せず、ペースティング性も満足できるものであった。理由としては、実施例Ｂの場合と同様に、バインダー剤としてのポリマーは含有されていないが、モノマーにはＤＰＨＡを１１重量％含有するとともに、ソフトセグメントを有するモノマーも２２重量％含有していることによって、クラックが発生せず、ペースティング性も阻害されなかったものと考えられる。
【００５８】
実施例Ｅは緑の顔料分散液の重量％が６０％で、モノマーとしてはＤＰＨＡは含有せず、ソフトセグメントを有するモノマーを３３重量％含有するものに関しての評価である。
【００５９】
実施例Ｅの評価の結果も硬化後のクラックは発生せず、ペースティング性も満足できるものであった。理由としては、実施例Ｂの場合と同様に、バインダー剤としてのポリマーは含有されていないが、モノマーに、ソフトセグメントを有するモノマーを３３重量％含有していることによって、クラックが発生せず、ペースティング性も阻害されなかったものと考えられる。
【００６０】
比較例Ｆは青の顔料分散液の重量％が６０％で、アクリル系バインダー樹脂であるポリマーを１７重量％含有し、モノマーとしてはＤＰＨＡを１６重量％含有するが、ソフトセグメントを有するモノマーは含有しないものであって、本組成物の組成とは異なる組成を有する着色感光性組成物に関しての評価である。
【００６１】
比較例Ｆの評価の結果は硬化後のクラックは発生しなかったが、ペースティング性については満足できるものではなかった。理由としては、バインダー剤としてのポリマーが含有されていることによってクラックは発生しなかったものの、乾燥抑止剤が含有されていなかったために、バインダー剤としてのポリマーを含有させたことによって、成膜化し易くなり、組成物の表面に膜が形成されてしまって、ペースティング性が阻害されたものと考えられる。
【００６２】
以上の実施例において、バインダー剤としてのポリマーが含有されていなくても、ソフトセグメントを有するモノマーを重量％において、８％、１６％、２２％、３３％含有するものはいずれも、ペースティング性は良く、クラックの発生もなく、カラーフィルター欠陥修正用着色感光性組成物として満足できるものであった。
【００６３】
ソフトセグメントを有するモノマーが重量％において、８％、１６％、２２％、３３％含有する場合について、ソフトセグメントを有するモノマーがモノマー全体に占める割合を計算すると、夫々、２４．２％、４８．５％、６６．７％、１００％であり、ソフトセグメントを有するモノマーがモノマー全体に占める割合が２５重量％ないし１００重量％
含有されているものについては、ペースティング性は良く、クラックの発生もないことが確認できた。
【００６４】
また、バインダー剤としてのポリマーを含有せず、ソフトセグメントを有するモノマーを含有しないものについてはクラックが発生することも確認できた。
【００６５】
また、ポリマーを含有させると、クラックが発生することはないが、ペースティング性が劣ることも確認できた。
【００６６】
以上の結果より、カラーフィルター欠陥修正用着色感光性組成物にポリマーを含有させないことにより、ポリーマーを含有させることに起因する成膜化によってペースティング性が阻害されることを防止でき、満足できるペースティング性を得られることが確認できた。
【００６７】
また、組成物に含有させるモノマーのタイプを従来のものとは異なる、モノマーの分子内に、架橋時の応力を緩和すると考えられるソフトセグメント分子骨格を有するモノマーを使用することにより、ポリーマーを含有させないことに起因する該組成物の硬化後に発生するクラックも防止できることを確認できた。
【実施例２】
【００６８】
次に、表１の実施例Ｃの組成を有する本発明に係るカラーフィルター欠陥修正用着色感光性組成物について、ソフトセグメントを有するモノマーの、１分子中のソフトセグメントの付加数とアクリレートの官能基数を変化させた実施例Ｇ乃至Ｋと比較例Ｌを作成し、ペースティング性を評価した結果を表２に示す。
【００６９】
実施例Ｇはアクリレートの官能基数が３でソフトセグメントの付加数が３のモノマー（プロピレンオキサイド  ＡＫＺＯ  ＮＯＢＥＬ社  製品名ＡＣＴＩＬＡＮＥ  ４３２）で、実施例Ｈはアクリレートの官能基数が３でソフトセグメントの付加数が９のモノマー（エチレンオキサイド  新中村化学社  製品名Ａ−ＴＭＰＴ−９ＥＯ）で、実施例Ｉはアクリレートの官能基数が３でソフトセグメントの付加数が３０のモノマー（エチレンオキサイド  新中村化学社  製品名ＡＴ−３０Ｅ）で、実施例Ｊはアクリレートの官能基数が４でソフトセグメントの付加数が１０のモノマー（プロピレンオキサイド  新中村化学社  製品名ＡＴＭ−１０Ｐ）で、実施例Ｋはアクリレートの官能基数が４でソフトセグメントの付加数が４のモノマー（エチレンオキサイド  ＡＫＺＯ  ＮＯＢＥＬ社  製品名ＡＣＴＩＬＡＮＥ  ４４０）で、比較例Ｌはアクリレートの官能基数が４でソフトセグメントの付加数が３５のモノマー（エチレンオキサイド  新中村化学社  製品名ＡＴＭ−３５Ｅ）である。ただし、これらの製品名は例示であり、本発明の範囲を制限するものではない。
【００７０】
【表２】
2008151875.tif 000008
評価の結果は表２に示されているように実施例Ｇ乃至Ｋについては、ペースティング性も良く、硬化後のクラックも発生しなかった。しかし、比較例Ｌは、硬化後のクラックは発生しなかったものの、ペースティング性が満足できるものではなかった。
【００７１】
この表２の結果から、アクリレートの官能基数が３または４であって、ソフトセグメントの付加数が３〜３０である範囲のモノマーを含有するカラーフィルター欠陥修正用着色感光性組成物はペースティング性も良く、クラックも発生せず、カラーフィルター欠陥修正用の着色感光性組成物として、優れた特性を有していることを確認できた。
【図面の簡単な説明】
【００７２】
【図１】カラーフィルターの微小着色パターンを示す説明図である。
【図２】カラーフィルターの不良微小着色パターンの例を示す説明図である。
【図３】図２に示された欠陥部をレーザでカットした後の様子を示す説明図である。
【図４】カラーフィルターの微小着色パターンを示す説明図である。
【図５】発生したクラックの概略を示す説明用断面図である。
【図６】塗布針と塗布針の先端にカラーフィルター欠陥修正用着色感光性組成物が塗布された様子を示す説明図である。
【図７】塗布針によって、カラーフィルターの着色部１０１の欠陥部にレーザを照射して、欠陥部の着色層を焼失することにより露出したガラス基板面にカラーフィルター欠陥修正用着色感光性組成物６０２を塗布している様子を示す説明図である。
【図８】微小着色パターン上の欠陥部分を確認しながら、図３に示されているレーザでカットされた該露出部分３０１に塗布針によって欠陥部の周囲と同色のカラーフィルター欠陥修正用着色感光性組成物を塗ることにより、欠陥部を修正している様子を示す説明図である。
【図９】比較例Ａに使用した着色感光性組成物を塗布し、硬化した後の状況を示す図である。
【図１０】実施例Ｂ乃至Ｅに使用した着色感光性組成物を塗布し、硬化した後の状況を示す図である。
【符号の説明】
【００７３】
１００      微小着色パターンの一部
１０１      微小着色パターンを構成する着色部
１０２      ブラックマトリックス
６０１      塗布針
６０２      カラーフィルター欠陥修正用着色感光性組成物
【図１】
2008151875.tif 000011
【図２】
2008151875.tif 000012
【図３】
2008151875.tif 000013
【図４】
2008151875.tif 000014
【図５】
2008151875.tif 000015
【図６】
2008151875.tif 000016
【図７】
2008151875.tif 000017
【図８】
2008151875.tif 000018
【図９】
2008151875.tif 000019
【図１０】
2008151875.tif 000020